(57)【要約】【課題】水上競技具にコーティングされたシート材の水中または高湿度条件下での接着性能の向上を図る。【解決手段】粘着剤に硬化剤を添加して混合してなる耐水性接着剤であって、粘着剤がアクリル系粘着剤を含み、硬化剤がイソチアネート系硬化剤、エポキシ系硬化剤または金属キレート系硬化剤のうちいずれか１を含み、これら粘着剤と硬化剤との重量比を７０〜９９．９９：３０〜０．０１とし、より好ましくは、９９．７４：０．２６とした接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材２に塗布し、この接着剤Ｍが塗布されたシート材２を水上競技具４に接着させて被覆した。【選択図】図１
2009292966.tif 000002
【特許請求の範囲】
【請求項１】
粘着剤に硬化剤を添加し混合してなる耐水性接着剤であって、粘着剤がアクリル系粘着剤を含有し、硬化剤がイソチアネート系硬化剤、エポキシ系硬化剤または金属キレート系硬化剤のうちいずれか１を含有し、これら粘着剤と硬化剤との重量比を７０〜９９．９９：３０〜０．０１としたことを特徴とする接着剤。
【請求項２】
請求項１に記載の接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材に塗布し、この接着剤が塗布されたシート材を被コーティング材に接着させることを特徴とするコーティング方法。
【請求項３】
請求項１に記載の接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材に塗布し、この接着剤が塗布されたシート材を水上競技具に接着させたことを特徴とする水上競技具。
【請求項４】
シート材は、両面のうち少なくとも一面が凹凸に形成され、一面に請求項１に記載の接着剤を塗布し、凹凸面を外側に向け競技者がグリップ力を保持するグリップ保持面に配置されるようシート材を水上競技具に接着させたことを特徴とする請求項３に記載の水上競技具。
【発明の詳細な説明】
【技術分野】
【０００１】
本発明は、接着剤とその接着剤を用いたコーティング方法ならびにその方法によりコーティングされた水上競技具に関するものである。
【背景技術】
【０００２】
一般に、サーフィン等の水上競技で用いられるサーフボードは、表面が水で濡れると滑りやすい。このため、滑り止めのワックスを塗布して使用している。しかしながら、数回の使用でワックスは落ちてしまうので、その度にワックスを塗り直さなければならず、手間がかかっていた。また、大量のワックスの使用に伴いワックスの容器を廃棄しなければならない。このため、従来、サーフボード用の滑り止めパッドが提案されている（特許文献１参照。）。この特許文献１に記載のものは、パッドをサーフボードの上面に接着させ、パッド上面の凸部により滑り止めを図るようにしている。また、サーフボード自体は表面が粗面となっており、水の抵抗を受けて運動性能に制約を受ける。このため、従来、サーフボード滑走時の運動性能を向上させるため、サーフボードの下面に表面滑性を有するフィルムを接着したものが知られている（特許文献２参照。）。
【特許文献１】特開平８−７２７９１号公報（第３頁、図２）
【特許文献２】国際公開ＷＯ２００４／６９６４４号公報（第４−５頁、図２）
【発明の開示】
【発明が解決しようとする課題】
【０００３】
しかしながら、上記従来のサーフボードへの接着では、アクリル系糊材に有機溶剤（トルエン、酢酸エチル）を添加して接着剤として用いている。このため、長期間水中や湿度の高い場所で使用すると、次第に劣化して剥がれやすくなるという問題がある。
【０００４】
本発明は、上記課題を解決するためになされたもので、簡素な構成で、接着性能の向上を図るとともに、水中や湿度の高い場所で長時間使用しても耐久性に優れる接着剤とその接着剤を用いたコーティング方法ならびにその方法によりコーティングされた水上競技具を提供することを目的とするものである。
【課題を解決するための手段】
【０００５】
本発明の請求項１に係る接着剤は、粘着剤に硬化剤を添加し混合してなる耐水性接着剤であって、粘着剤がアクリル系粘着剤を含有し、硬化剤がイソチアネート系硬化剤、エポキシ系硬化剤または金属キレート系硬化剤のうちいずれか１を含有し、これら粘着剤と硬化剤との重量比を７０〜９９．９９：３０〜０．０１としたのを特徴とするものである。
【０００６】
本発明の請求項１に係る接着剤では、粘着剤に硬化剤を添加し混合してなる耐水性接着剤であって、粘着剤がアクリル系粘着剤を含有し、硬化剤がイソチアネート系硬化剤、エポキシ系硬化剤または金属キレート系硬化剤のうちいずれか１を含有し、これら粘着剤と硬化剤との重量比を７０〜９９．９９：３０〜０．０１としたことにより、接着硬化後、水分による接着性能の劣化時間が長くなり、水中や湿度の高い雰囲気中での耐久性能が向上する。
【０００７】
本発明の請求項２に係るコーティング方法は、粘着剤に硬化剤を添加し混合してなる耐水性接着剤であって、粘着剤がアクリル系粘着剤を含有し、硬化剤がイソチアネート系硬化剤、エポキシ系硬化剤または金属キレート系硬化剤のうちいずれか１を含有し、これら粘着剤と硬化剤との重量比を７０〜９９．９９：３０〜０．０１とした接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材に塗布し、この接着剤が塗布されたシート材を被コーティング材に接着させることを特徴とするものである。
【０００８】
本発明の請求項２に係るコーティング方法では、粘着剤に硬化剤を添加し混合してなる耐水性接着剤であって、粘着剤がアクリル系粘着剤を含み、硬化剤がイソチアネート系硬化剤、エポキシ系硬化剤または金属キレート系硬化剤のうちいずれか１を含み、これら粘着剤と硬化剤との重量比を７０〜９９．９９：３０〜０．０１とした接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材に塗布し、この接着剤が塗布されたシート材を被コーティング材に接着させることにより、被コーティング材に被覆されたシート材は、接着硬化後、水分による接着性能の劣化時間が長くなり、水中や湿度の高い雰囲気中での耐久性能が向上する。
【０００９】
本発明の請求項３に係る水上競技具は、粘着剤に硬化剤を添加し混合してなる耐水性接着剤であって、粘着剤がアクリル系粘着剤を含有し、硬化剤がイソチアネート系硬化剤、エポキシ系硬化剤または金属キレート系硬化剤のうちいずれか１を含有し、これら粘着剤と硬化剤との重量比を７０〜９９．９９：３０〜０．０１とした接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材に塗布し、この接着剤が塗布されたシート材を水上競技具に接着させたことを特徴とするものである。
【００１０】
本発明の請求項３に係る水上競技具では、粘着剤に硬化剤を添加し混合してなる耐水性接着剤であって、粘着剤がアクリル系粘着剤を含有し、硬化剤がイソチアネート系硬化剤、エポキシ系硬化剤または金属キレート系硬化剤のうちいずれか１を含有し、これら粘着剤と硬化剤との重量比を７０〜９９．９９：３０〜０．０１とした接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材に塗布し、この接着剤が塗布されたシート材を水上競技具に接着させたことにより、水上競技具に被覆されたシート材は、接着硬化後、水分による接着性能の劣化時間が長くなり、水中や湿度の高い雰囲気中での耐久性能が向上する。
【００１１】
本発明の請求項４に係る水上競技具は、シート材が、両面のうち少なくとも一面が凹凸に形成され、一面に請求項１に記載の接着剤を塗布し、凹凸面を外側に向け競技者がグリップ力を保持するグリップ保持面に配置されるようシート材を水上競技具に接着させたことを特徴とするものである。
【００１２】
本発明の請求項４に係る水上競技具では、シート材は、両面のうち少なくとも一面が凹凸に形成され、一面に請求項１に記載の接着剤を塗布し、凹凸面を外側に向け競技者がグリップ力を保持するグリップ保持面に配置されるようシート材を水上競技具に接着させたことにより、ワックスを用いる必要がなく、グリップ力が向上する。
【発明の効果】
【００１３】
本発明の請求項１に係る接着剤は、粘着剤に硬化剤を添加し混合してなる耐水性接着剤であって、粘着剤がアクリル系粘着剤を含み、硬化剤がイソチアネート系硬化剤、エポキシ系硬化剤または金属キレート系硬化剤のうちいずれか１を含み、これら粘着剤と硬化剤との重量比を７０〜９９．９９：３０〜０．０１としたので、低コストで水中や湿度の高い雰囲気中での耐久性能を向上させることができ、用途を拡大することができる。
【００１４】
本発明の請求項２に係るコーティング方法は、粘着剤に硬化剤を添加し混合してなる耐水性接着剤であって、粘着剤がアクリル系粘着剤を含み、硬化剤がイソチアネート系硬化剤、エポキシ系硬化剤または金属キレート系硬化剤のうちいずれか１を含み、これら粘着剤と硬化剤との重量比を７０〜９９．９９：３０〜０．０１とした接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材に塗布し、この接着剤が塗布されたシート材を被コーティング材に接着させるようにしたので、簡素な工程で水中や湿度の高い雰囲気中での耐久性能を向上させることができる。
【００１５】
本発明の請求項３に係る水中競技具は、粘着剤に硬化剤を添加し混合してなる耐水性接着剤であって、粘着剤がアクリル系粘着剤を含み、硬化剤がイソチアネート系硬化剤、エポキシ系硬化剤または金属キレート系硬化剤のうちいずれか１を含み、これら粘着剤と硬化剤との重量比を７０〜９９．９９：３０〜０．０１とした接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材に塗布し、この接着剤が塗布されたシート材を水上競技具に接着させたので、水中や湿度の高い雰囲気中での耐久性能を向上させることができ、コストダウンを図ることができる。
【発明を実施するための最良の形態】
【００１６】
水上競技具に被覆されたシート材の水中または高湿度条件下での接着性能の向上を図るという目的を、粘着剤に硬化剤を添加して混合してなる耐水性接着剤であって、粘着剤がアクリル系粘着剤を含み、硬化剤がイソチアネート系硬化剤、エポキシ系硬化剤または金属キレート系硬化剤のうちいずれか１を含み、これら粘着剤と硬化剤との重量比を９９．７４：０．２６とした接着剤を、酢酸ビニール系樹脂、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１のシート材に塗布し、この接着剤が塗布されたシート材を水上競技具に接着させて被覆したことにより実現した。
【実施例１】
【００１７】
以下、実施例により本発明を説明する。なお、各例中、％は特記ない限り重量基準である。
【００１８】
製造例１（硬化剤をイソチアネート系硬化剤とする場合）
アクリル系粘着剤（綜研化学株式会社製、商品名「ＳＫダイン７０１−ＴＡ２５」、含有量４０〜５０％のアクリル系糊材（アクリル酸エステル共重合物および粘着付与樹脂）と、含有量２５〜３５％のトルエンと、含有量２０〜３０％の酢酸エチルとにより製造）と、イソチアネート系硬化剤（綜研化学株式会社製、商品名「Ｌ−４５」、含有量４０％〜５０％のＴＤＩ−ＴＭＰ付加物と、含有量４０〜５０％のトルエンと、含有量１０〜２０％の酢酸エチルとにより製造）とを重量比９９．７４：０．２６で、攪拌機を備えた反応装置に投入し混合して接着剤を製造する（以下、接着剤１という）。なお、硬化剤をイソチアネート系硬化剤としているがこれに限られるものではなく、エポキシ系硬化剤または金属キレート系硬化剤としてもよい。また、粘着剤と硬化剤との重量比は、９９．７４：０．２６とするのが好ましいが、これに限られるものではなく、粘着剤と硬化剤との重量比を７０〜９９．９９：３０〜０．０１としてもよい。硬化剤の重量比が増大すると、硬化のときの強度が変わり、強度が増大する。
【実施例２】
【００１９】
次に、上記接着剤Ｍを用いて被コーティング材（水上競技具）にコーティングする方法とその方法によりコーティングされた被コーティング材（水上競技具）について説明する。図１は、例えば、接着剤が塗布されたシート材をサーフボード等の水上競技具にコーティングした状態を示す一部拡大断面図、図２の（Ａ）、（Ｂ）はそれぞれ、そのシート材がコーティングされた水上競技具を示す上面図および断面図である。
【００２０】
まず、シート材２は、例えば、ＥＶＡ樹脂（エチレン酢酸ビニル（Ethylene-vinyl acetate ）樹脂）を薄片状に形成して構成される。このシート材２は、両面２Ａ、２Ｂが凹凸に形成される。このシート材２の材料は、ＥＶＡ樹脂の他、ポリエチレン系樹脂、ウレタン系樹脂、エチレン・ビニル・アセテート系樹脂、水性オレフィン系樹脂、エチレン酢酸ビニールポリマー系樹脂、シリコン系樹脂またはポリオレフィン系樹脂のうちいずれか１を選択して用いてもよい。シート材２の凹凸面２Ａ、２Ｂは、グリップ力を確保するために形成される。なお、本実施例に係るシート材２は、両面を凹凸に形成しているがこれに限られるものではなく、一面を凹凸に他面を平滑に形成してもよい。その場合、後述するサーフボード４には、凹凸面が外側に向けられて接着されるようになっている。
【００２１】
このシート材２には、一方の面に上記接着剤Ｍのうちいずれか１の接着剤Ｍが塗布され、塗布面には、接着面を保護し容易に剥離する剥離紙３が貼着される。次に、このシート材２を、図２に示すように、サーフボード（被コーティング材）４の上面４Ａのコーティング部位５の形状に合わせてカットし、剥離紙３を取り除き、コーティング部位５に接着して被覆するようになっている。こうしてサーフボード４に被覆されたシート材２は、接着剤Ｍが硬化を始める。被覆後、室温２３℃で７日経過すると所望の硬化性能が得られた。硬化性能は温度に左右され、温度が下がれば硬化時間は長く、上がれば短くなった。摂氏４０℃の条件では、３日経過後所望の硬化性能が得られた。
【実施例３】
【００２２】
上述の工程を経て、接着剤Ｍを塗布してシート材２をサーフボード４に被覆し硬化させた実験体Ａと、従来の硬化剤を含有しない接着剤を塗布したシート材１２（材質はシート材２と同じＥＶＡ樹脂）をサーフボード４に被覆した実験体Ｂとを用いて実験を行った。
実験体Ａ、Ｂについて、水中に浸漬してシート材２、１２の剥離までの時間を確認したところ、実験体Ａは実験体Ｂに比べて、およそ２倍の時間を要した。
【００２３】
以上のことから、本発明に係る接着剤は、接着性能の向上を図ることができ、水中や湿度の高い場所で長時間使用しても耐久性に優れることが判明した。
【図面の簡単な説明】
【００２４】
【図１】本発明に係る接着剤が塗布されたシート材をサーフボード等の水上競技具に接着した状態を示す一部拡大断面図である。（実施例１）
【図２】（Ａ）、（Ｂ）はそれぞれ、図１に示すシート材をサーフボードにコーティングした状態を示す上面図および断面図である。
【符号の説明】
【００２５】
２  シート材
４  水上競技具
Ｍ  接着剤
【図１】
2009292966.tif 000003
【図２】
2009292966.tif 000004